(57)【要約】本発明は、シリカ粒子、より詳しくは、シリカ微粒子の分散性をさらに向上させ、凝集粒子の含有量を減少させたポリエステル重合組成物、ポリエステル樹脂マスターバッチチップおよびこれを利用したポリエステルフィルムに関する。【特許請求の範囲】
【請求項１】
ジオール成分およびジカルボン酸成分を含む単量体組成物または前記単量体組成物の予備重合組成物およびシリカスラリー組成物を含み、
前記シリカスラリー組成物は、下記化学式１で表されるポリオキシアルキレン化合物（ａ）から誘導される重合単位、および、酸または酸誘導体（ｂ）から誘導される重合単位を含む共重合体、ジオール成分およびシリカ粒子を含む、ポリエステル重合組成物。
[化学式１]
Ｒ１Ｏ（Ｒ２Ｏ）ｎＲ３
上記化学式１中、前記Ｒ１は、Ｃ１−Ｃ１８の炭化水素基であり、
前記Ｒ２Ｏは、Ｃ１−Ｃ１０のオキシアルキレン基から選択される１種または２種以上の組み合わせであり、オキシエチレン基を必ず含み、前記オキシエチレン基とＣ１およびＣ３−Ｃ１０のオキシアルキレン基との組み合わせである場合、オキシエチレン基の含有量がＣ１およびＣ３−Ｃ１０のオキシアルキレン基の含有量よりも多く、
前記Ｒ３は、Ｃ２−Ｃ５の不飽和炭化水素基、アクリロイル基およびメタクリロイル基からなる群から選択され、
前記ｎは、１〜５０の整数である。
【請求項２】
上記化学式１中、前記Ｒ１は、Ｃ１−Ｃ４の炭化水素基であり、
前記Ｒ２Ｏは、オキシエチレン基単独、またはオキシエチレン基およびオキシプロピレン基の組み合わせであり、前記組み合わせである場合、オキシエチレン基の含有量が、オキシプロピレン基の含有量よりも多く、
前記Ｒ３は、Ｃ３−Ｃ４の不飽和炭化水素基、アクリロイル基およびメタクリロイル基からなる群から選択され、
前記ｎは、１０〜４０の整数である、請求項１に記載のポリエステル重合組成物。
【請求項３】
前記酸または酸誘導体（ｂ）としては、アクリル酸、メタクリル酸、クロトン酸、マレイン酸、フマル酸、シトラコン酸、メタコン酸、イタコン酸、無水マレイン酸、アリルスルホン酸、マレイン酸アルキルエステル、酢酸ビニル、アリルスルホン酸、メタリルスルホン酸およびこれらの塩からなる群から選択されるいずれか１つまたは２つ以上の組み合わせである、請求項１に記載のポリエステル重合組成物。
【請求項４】
前記共重合体としては、メチルアクリレート、エチルアクリレート、ブチルアクリレート、メチルメタクリレート、エチルメタクリレート、ブチルメタクリレート、スチレン、Ｐ−スチレンスルホン酸、インデン、イソブチレン、イソプレン、Ｎ−フェニルマレイミド、Ｎ−シクロヘキシルマレイミドから選択されるいずれか１つまたは２つ以上の共単量体（ｃ）から誘導される重合単位をさらに含む、請求項１に記載のポリエステル重合組成物。
【請求項５】
前記共重合体は、粘度が１，０００〜２０，０００ｃＰであり、けん化価が１０〜２００ｍｇＫＯＨ／ｇである、請求項１に記載のポリエステル重合組成物。
【請求項６】
前記シリカ粒子は、平均粒径が０．０１〜５μｍである、請求項１に記載のポリエステル重合組成物。
【請求項７】
前記シリカ粒子は、ポリエステル重合組成物のうち０．００１〜３重量％で含まれる、請求項１に記載のポリエステル重合組成物。
【請求項８】
前記共重合体は、ポリエステル重合組成物に含まれる粒子の含有量に対して０．０１〜５重量％で含まれる、請求項１に記載のポリエステル重合組成物。
【請求項９】
前記シリカスラリー組成物は、平均粒径が１０μｍ以上の凝集粒子の数が下記式１を満たす、請求項１に記載のポリエステル重合組成物。
[式１]
Ｐ２＜Ｐ１
上記式１中、Ｐ１は、前記共重合体を含まないシリカスラリー組成物中における平均粒径が１０μｍ以上の凝集粒子の数（個数／１５ｍＬ）であり、前記Ｐ２は、前記共重合体を含むシリカスラリー組成物中における平均粒径が１０μｍ以上の凝集粒子の個数（個数／１５ｍＬ）である。
【請求項１０】
前記シリカスラリー組成物は、平均粒径が１０μｍ以上の凝集粒子の数が１個／１５ｍＬ以下である、請求項９に記載のポリエステル重合組成物。
【請求項１１】
前記ポリエステル重合組成物は、触媒、静電ピニング剤および熱安定剤からなる群から選択されるいずれか１つまたは２つ以上の組み合わせをさらに含む、請求項１に記載のポリエステル重合組成物。
【請求項１２】
請求項１〜１１のいずれか一項に記載のポリエステル重合組成物を重合して製造される、ポリエステル樹脂マスターバッチチップ。
【請求項１３】
前記ポリエステル樹脂マスターバッチチップは、４４８μｍｘ３３６μｍの面積内における平均粒径が１０μｍ以上の凝集粒子数が６個以下である、請求項１２に記載のポリエステル樹脂マスターバッチチップ。
【請求項１４】
請求項１２に記載のポリエステル樹脂マスターバッチチップを含む樹脂組成物を溶融押出および延伸して製造する、ポリエステルフィルム。
【請求項１５】
前記ポリエステルフィルムは厚さが１０〜３００μｍである、請求項１４に記載のポリエステルフィルム。
【請求項１６】
下記化学式１で表されるポリオキシアルキレン化合物（ａ）から誘導される重合単位および酸または酸誘導体（ｂ）から誘導される重合単位を含む共重合体、ジオール成分およびシリカ粒子を含むシリカスラリー組成物をエステル化反応段階または重縮合反応段階で添加して重合する段階を含む、ポリエステル樹脂マスターバッチチップの製造方法。
[化学式１]
Ｒ１Ｏ（Ｒ２Ｏ）ｎＲ３
上記化学式１中、前記Ｒ１は、Ｃ１−Ｃ１８の炭化水素基であり、
前記Ｒ２Ｏは、Ｃ１−Ｃ１０のオキシアルキレン基から選択される１種または２種以上の組み合わせであり、オキシエチレン基を必ず含み、前記オキシエチレン基とＣ１およびＣ３−Ｃ１０のオキシアルキレン基の組み合わせである場合、オキシエチレン基の含有量がＣ１およびＣ３−Ｃ１０のオキシアルキレン基の含有量よりも多く、
前記Ｒ３は、Ｃ２−Ｃ５の不飽和炭化水素基、アクリロイル基およびメタクリロイル基からなる群から選択され、
前記ｎは、１〜５０の整数である。
【請求項１７】
前記共重合体としては、メチルアクリレート、エチルアクリレート、ブチルアクリレート、メチルメタクリレート、エチルメタクリレート、ブチルメタクリレート、スチレン、Ｐ−スチレンスルホン酸、インデン、イソブチレン、イソプレン、Ｎ−フェニルマレイミド、Ｎ−シクロヘキシルマレイミドから選択されるいずれか１つまたは２つ以上の共単量体（ｃ）から誘導される重合単位をさらに含む、請求項１６に記載のポリエステル樹脂マスターバッチチップの製造方法。
【請求項１８】
前記共重合体は、粘度が１，０００〜２０，０００ｃＰであり、けん化価が１０〜２００ｍｇＫＯＨ／ｇである、請求項１６に記載のポリエステル樹脂マスターバッチチップの製造方法。
【請求項１９】
前記シリカスラリー組成物は重縮合反応の前に投入する、請求項１６に記載のポリエステル樹脂マスターバッチチップの製造方法。
【発明の詳細な説明】
【技術分野】
【０００１】
本発明は、シリカ粒子、より詳しくは、シリカ微粒子の分散性をさらに向上させ、凝集粒子の含有量を減少させたポリエステル重合組成物、ポリエステル樹脂マスターバッチチップおよびこれを利用したポリエステルフィルムに関する。
【背景技術】
【０００２】
通常、ポリエステル（Ｐｏｌｙｅｓｔｅｒ）、特に、ポリエチレンテレフタレート（Ｐｏｌｙｅｔｈｙｌｅｎｅｔｅｒｅｐｈｔｈａｌａｔｅ、以下、ＰＥＴと称する）は、優れた耐熱性、機械的強度、透明性、および耐化学性などの長所により、フィルム、繊維、容器または瓶、機械および電子部品として使用されており、他の高機能性樹脂に比べ低価格であるため、その用途および使用量が拡大し続ける傾向にある。特に、現在工業的に製造されているポリエステルフィルムは、磁気記録媒体用ベースフィルム、各種包装用素材およびその他の産業用用途に、広範囲に使用されており、最近では各種ディスプレイ用電子製品の発展に伴い、光学用フィルムを主軸としてその市場が拡大している。
【０００３】
最近、ディスプレイ電子製品は技術の発展に伴い、それに使用される光学用フィルム、例えば、プリズムシート、光拡散シート、タッチパネル用基材フィルムなどはさらに優れた輝度および鮮明度が要求されており、優れた透明性および平滑性などを阻害する内部欠点および表面欠点を最小化するための技術が要求されている。
【０００４】
ここでいう内部欠点とは、本発明に限って用いる定義であり、ＰＥＴの内部に存在し異なる屈折率を有することで、光の反射、散乱を引き起こしてＰＥＴの透明性を低下させる要因を意味する。その原因は、無機金属、外部の異物、粒子凝集、炭化物などにより引き起こされる。また、表面欠点は、ＰＥＴフィルムの表面に存在して、光の反射、散乱だけでなく、後工程で問題となるスクラッチ、表面凹凸などを意味する。
【０００５】
ポリエステルをフィルムなどに用いる場合、得られたフィルムに優れた巻取性を付与するための目的で粒子が添加されている。しかし、最近フィルムが薄膜化する傾向に応じて、従来よりも高度な表面平坦性が要求されるか、または欠点が少ない特徴が要求されている。特に、薄膜のフィルムを製造するために平均粒径が小さいシリカ微粒子を使用する場合、局所的に発生するシリカ粒子の凝集、具体的には、シリカ粒子同士、または、シリカ粒子と触媒として添加する金属成分との凝集が発生して表面に巨大突起が発生するか、フィルム成形時にフィッシュアイなどの欠点となる。
【発明の概要】
【発明が解決しようとする課題】
【０００６】
本発明は、シリカ粒子の優れた分散性を達成でき、平均粒径がより小さい、具体的には５μｍ以下であるシリカ粒子の分散性を向上させ、粒子の凝集を減少させてフィルムの製造時に欠点数を減少させるポリエステル重合組成物を提供することを目的とする。すなわち、本発明は、シリカ粒子が局所的に大きな凝集を形成することを抑制して凝集が小さすぎるかまたは発生せず、シリカ粒子が均一に分散したポリエステル組成物を提供することを目的とする。
【０００７】
また、本発明は、前記ポリエステル樹脂組成物を用いて内部欠点が少ないかまたはほとんど発生しないポリエステルフィルムを提供することを目的とする。
【課題を解決するための手段】
【０００８】
本発明の一様態は、ジオール成分およびジカルボン酸成分を含む単量体組成物または前記単量体組成物の予備重合組成物およびシリカスラリー組成物を含み、
前記シリカスラリー組成物は、下記化学式１で表されるポリオキシアルキレン化合物（ａ）から誘導される重合単位および酸または酸誘導体（ｂ）から誘導される重合単位を含む共重合体、ジオール成分およびシリカ粒子を含むポリエステル重合組成物である。
【０００９】
[化学式１]
Ｒ１Ｏ（Ｒ２Ｏ）ｎＲ３
【００１０】
上記化学式１中、前記Ｒ１は、Ｃ１−Ｃ１８の炭化水素基であり、
前記Ｒ２Ｏは、Ｃ１−Ｃ１０のオキシアルキレン基から選択される１種または２種以上の組み合わせであり、オキシエチレン基を必ず含み、前記オキシエチレン基とＣ１およびＣ３−Ｃ１０のオキシアルキレン基の組み合わせである場合、オキシエチレン基の含有量が、Ｃ１およびＣ３−Ｃ１０のオキシアルキレン基の含有量よりも多く、
前記Ｒ３は、Ｃ２−Ｃ５の不飽和炭化水素基、アクリロイル基およびメタクリロイル基からなる群から選択され、
前記ｎは、１〜５０の整数である。
【００１１】
本発明の他の様態は、前記ポリエステル重合組成物を重合して製造されたポリエステル樹脂マスターバッチチップである。
【００１２】
本発明のさらに他の様態は、前記ポリエステル樹脂マスターバッチチップを含む樹脂組成物を溶融押出および延伸して製造されたポリエステルフィルムである。
【００１３】
本発明のさらに他の様態は、上記化学式１で表されるポリオキシアルキレン化合物（ａ）から誘導される重合単位、および、酸または酸誘導体（ｂ）から誘導される重合単位を含む共重合体、ジオール成分、およびシリカ粒子を含むシリカスラリー組成物を添加して重合する段階を含むポリエステル樹脂マスターバッチチップの製造方法である。
【発明の効果】
【００１４】
本発明は、スラリー中のシリカ微粒子の分散性および分散安定性を向上させることができ、また、シリカ微粒子を高温の重縮合工程に投入したときに発生し得るシリカ微粒子の再凝集を抑制する効果に非常に優れている。
【００１５】
また、本発明によるフィルムは、シリカ微粒子の凝集に伴う欠点を解消でき、これによって光学フィルムなどへの適用が可能なフィルムを提供することができる。
【発明を実施するための形態】
【００１６】
以下、本発明の具体例または実施例を通じて本発明をさらに詳細に説明する。ただし、下記具体例または実施例は、本発明を詳細に説明するための一つの例示に過ぎず、本発明はこれに限定されるものではなく、多様な形態で具現され得る。
【００１７】
また、他に定義されない限り、全ての専門用語および科学技術用語は、本発明の属する分野の当業者によって一般的に理解されるのと同じ意味を有する。本明細書において使用される用語は、単に特定の具体例を効果的に記述するためであり、本発明を制限することが意図されない。
【００１８】
また、本明細書および添付の特許請求の範囲で使用される単数形は、文脈上別段の指示がない限り、複数形も含むよう意図される。
【００１９】
本発明の一様態は、ジオール成分およびジカルボン酸成分を含む単量体組成物または前記単量体組成物の予備重合組成物およびシリカスラリー組成物を含み、
前記シリカスラリー組成物は、下記化学式１で表されるポリオキシアルキレン化合物（ａ）から誘導される重合単位および酸または酸誘導体（ｂ）から誘導される重合単位を含む共重合体、ジオール成分およびシリカ粒子を含むポリエステル重合組成物である。
【００２０】
[化学式１]
Ｒ１Ｏ（Ｒ２Ｏ）ｎＲ３
【００２１】
上記化学式１中、前記Ｒ１は、Ｃ１−Ｃ１８の炭化水素基であり、
前記Ｒ２Ｏは、Ｃ１−Ｃ１０のオキシアルキレン基から選択される１種または２種以上の組み合わせであり、オキシエチレン基を必ず含み、前記オキシエチレン基とＣ１およびＣ３−Ｃ１０のオキシアルキレン基の組み合わせである場合、オキシエチレン基の含有量がＣ１およびＣ３−Ｃ１０のオキシアルキレン基の含有量よりも多く、
前記Ｒ３は、Ｃ２−Ｃ５の不飽和炭化水素基、アクリロイル基およびメタクリロイル基からなる群から選択され、
前記ｎは、１〜５０の整数である。
【００２２】
本発明の一様態において、上記化学式１中、前記Ｒ１は、Ｃ１−Ｃ４の炭化水素基であり、
前記Ｒ２Ｏは、オキシエチレン基単独またはオキシエチレン基およびオキシプロピレン基の組み合わせであってもよく、前記組み合わせである場合、オキシエチレン基の含有量がオキシプロピレン基の含有量よりも多く、
前記Ｒ３は、Ｃ３−Ｃ４の不飽和炭化水素基、アクリロイル基およびメタクリロイル基からなる群から選択され、
前記ｎは、好ましくは１０〜４０の整数である。
【００２３】
本発明の一様態において、前記酸または酸誘導体（ｂ）としては、アクリル酸、メタクリル酸、クロトン酸、マレイン酸、フマル酸、シトラコン酸、メタコン酸、イタコン酸、無水マレイン酸、アリルスルホン酸、マレイン酸アルキルエステル、酢酸ビニル、アリルスルホン酸、メタリルスルホン酸およびこれらの塩からなる群から選択されるいずれか１つまたは２つ以上の組み合わせであってもよい。
【００２４】
本発明の一様態において、前記共重合体としては、メチルアクリレート、エチルアクリレート、ブチルアクリレート、メチルメタクリレート、エチルメタクリレート、ブチルメタクリレート、スチレン、Ｐ−スチレンスルホン酸、インデン、イソブチレン、イソプレン、Ｎ−フェニルマレイミド、Ｎ−シクロヘキシルマレイミドから選択されるいずれか１つまたは２つ以上の共単量体（ｃ）から誘導される重合単位をさらに含んでもよい。
【００２５】
本発明の一様態において、前記共重合体の粘度は１，０００〜２０，０００ｃＰであり、けん化価は１０〜２００ｍｇＫＯＨ／ｇであってもよい。
【００２６】
本発明の一様態において、前記シリカ粒子は、平均粒径が０．０１〜５μｍであってもよい。
【００２７】
本発明の一様態において、前記シリカ粒子は、ポリエステル重合組成物中に、０．００１〜３重量％含まれてもよい。
【００２８】
本発明の一様態において、前記共重合体は、ポリエステル重合組成物に含まれる粒子の含有量に対して０．０１〜５重量％含まれてもよい。
【００２９】
本発明の一様態において、前記シリカスラリー組成物は、平均粒径が１０μｍ以上の凝集粒子の数が下記式１を満たすものであってもよい。
【００３０】
[式１]
Ｐ２＜Ｐ１
【００３１】
上記式１中、Ｐ１は、前記共重合体を含まないシリカスラリー組成物中の平均粒径が１０μｍ以上の凝集粒子の個数（個数／１５ｍｌ）であり、前記Ｐ２は、前記共重合体を含むシリカスラリー組成物中の平均粒径が１０μｍ以上の凝集粒子の個数（個数／１５ｍｌ）である。
【００３２】
本発明の一様態において、前記シリカスラリー組成物は、平均粒径が１０μｍ以上の凝集粒子数が１個／１５ｍｌ以下であってもよい。
【００３３】
本発明の一様態において、前記ポリエステル重合組成物は、触媒、静電ピニング剤および熱安定剤からなる群から選択されるいずれか１つまたは２つ以上の組み合わせ物をさらに含むことができる。
【００３４】
本発明の他の様態においては、前記ポリエステル重合組成物を重合して製造されたポリエステル樹脂マスターバッチチップである。
【００３５】
本発明の一様態において、前記ポリエステル樹脂マスターバッチチップは、４４８μｍｘ３３６μｍ面積内における、平均粒径が１０μｍ以上の凝集粒子の数が６個以下であってもよい。
【００３６】
本発明の他の様態においては、前記ポリエステル樹脂マスターバッチチップを含む樹脂組成物を溶融押出および延伸して製造されたポリエステルフィルムである。
【００３７】
本発明の一様態において、前記ポリエステルフィルムは、厚さが１０〜３００μｍであってもよい。
【００３８】
下記化学式１で表されるポリオキシアルキレン化合物（ａ）から誘導される重合単位および酸または酸誘導体（ｂ）から誘導される重合単位を含む共重合体、ジオール成分およびシリカ粒子を含むシリカスラリー組成物を、エステル化反応段階または重縮合反応段階で添加して重合する段階を含むポリエステル樹脂マスターバッチチップの製造方法である。
【００３９】
[化学式１]
Ｒ１Ｏ（Ｒ２Ｏ）ｎＲ３
【００４０】
上記化学式１中、前記Ｒ１は、Ｃ１−Ｃ１８の炭化水素基であり、
前記Ｒ２Ｏは、Ｃ１−Ｃ１０のオキシアルキレン基から選択される１種または２種以上の組み合わせであり、オキシエチレン基を必ず含み、前記オキシエチレン基とＣ１およびＣ３−Ｃ１０のオキシアルキレン基の組み合わせである場合、オキシエチレン基の含有量がＣ１およびＣ３−Ｃ１０のオキシアルキレン基の含有量よりも多く、
前記Ｒ３は、Ｃ２−Ｃ５の不飽和炭化水素基、アクリロイル基およびメタクリロイル基からなる群から選択され、
前記ｎは、１〜５０の整数である。
【００４１】
本発明の一様態において、前記共重合体は、メチルアクリレート、エチルアクリレート、ブチルアクリレート、メチルメタクリレート、エチルメタクリレート、ブチルメタクリレート、スチレン、Ｐ−スチレンスルホン酸、インデン、イソブチレン、イソプレン、Ｎ−フェニルマレイミド、Ｎ−シクロヘキシルマレイミドから選択されるいずれか１つまたは２つ以上の共単量体（ｃ）から誘導される重合単位をさらに含んでもよい。
【００４２】
本発明の一様態において、前記共重合体の粘度は１，０００〜２０，０００ｃＰであり、けん化価は１０〜２００ｍｇＫＯＨ／ｇであってもよい。
【００４３】
本発明の一様態において、前記シリカスラリー組成物は重縮合反応の前に投入してもよい。
【００４４】
以下、本発明の各構成について、より具体的に説明する。
【００４５】
（ポリエステル重合組成物）
本発明の一様態において、前記ポリエステル重合組成物は、ポリエステル樹脂を製造するために反応器に投入される組成物を意味する。
【００４６】
本発明の一様態において、前記ポリエステル重合組成物は、上記化学式１で表されるポリオキシアルキレン化合物（ａ）から誘導される重合単位および酸または酸誘導体（ｂ）から誘導される重合単位を含む共重合体、ジオール成分およびシリカ粒子を含むシリカスラリー組成物を含む。
【００４７】
より具体的には、前記ポリエステル重合組成物は、ジカルボン酸成分とジオール成分のエステル化またはエステル交換反応、一例として、溶融重縮合法によって製造可能な通常の単独重合ポリエステルまたは共重合ポリエステルを製造するための組成物であってもよい。
【００４８】
通常、ポリエステル樹脂の重合時、無機粒子はジオール成分、より具体的には、エチレングリコールなどに分散させた無機粒子スラリーの状態で投入し得る。前記無機粒子としてはシリカを使用してシリカスラリー組成物を製造した後、ポリエステル樹脂の重合反応に投入すると粒子の凝集が発生して、フィルムの製造時に内部欠点が増加するという問題がある。特に高温の重縮合反応の際に、前記スラリーを投入すると粒子の凝集がさらにひどく発生した。
【００４９】
本発明の発明者らは、上記化学式１で表されるポリオキシアルキレン化合物（ａ）から誘導される重合単位、および、酸または酸誘導体（ｂ）から誘導される重合単位を含む共重合体を含むことによって、スラリー中のシリカ粒子の分散性をさらに向上させることができ、高温の重縮合反応時にスラリーを投入しても、粒子の凝集が発生することを防止でき、これによってマスターバッチチップおよびフィルムの製造の際、シリカの再凝集による内部欠点を解消できることを発見した。
【００５０】
本発明の一様態において、前記ポリエステル重合組成物の第１様態は、ジオール成分およびジカルボン酸成分を含む単量体組成物；およびシリカスラリー組成物；を含むことができ、前記シリカスラリー組成物は、上記化学式１で表されるポリオキシアルキレン化合物（ａ）から誘導される重合単位、および、酸または酸誘導体（ｂ）から誘導される重合単位を含む共重合体、ジオール成分、および、シリカ粒子を含むことができる。
【００５１】
前記ポリエステル重合組成物の第２様態は、ジオール成分およびジカルボン酸成分を含む単量体組成物の予備重合組成物およびシリカスラリー組成物を含むことができ、前記シリカスラリー組成物は、上記化学式１で表されるポリオキシアルキレン化合物（ａ）から誘導される重合単位、および、酸または酸誘導体（ｂ）から誘導される重合単位を含む共重合体、ジオール成分、および、シリカ粒子を含むことができる。
【００５２】
前記ポリエステル重合組成物の第３様態は、前記第１様態または第３様態において、触媒、静電ピニング剤および熱安定剤をさらに含むことができる。
【００５３】
前記ポリエステル重合組成物の第４様態は、前記第１様態〜第３様態において、帯電防止剤、補助難燃剤、顔料、染料、ガラス繊維、充填剤、耐熱剤、衝撃補助剤、蛍光増白剤および色相改善剤からなる群から選択されるいずれか１つまたは２つ以上の組み合わせをさらに含むことができる。
【００５４】
前記第１様態〜第４様態は、本発明をより具体的に説明するために例示したものに過ぎず、これに限定するものではない。
【００５５】
本発明の一様態において、前記静電ピニング剤および熱安定剤などの添加剤は、ポリエステル樹脂の重合時に添加してもよく、溶融成形時に添加してもよいが、フィルム中に粒子が均一に分散するようにし、末端カルボキシル基含有量およびジエチレングリコールの含有量を調節するための観点から重合時に添加することが好ましい。重合時に添加する場合、添加時期はポリエステル重合時のエステル交換反応段階の前またはエステル交換反応終了後から重縮合反応の初期、具体的には、例えば、固有粘度０．３未満までの間に任意の時期に添加してもよい。より好ましくは、それ自体が再凝集または高分子化されることを防止するためにそれぞれジオール成分、より具体的には、エチレングリコールに溶解または完全に混合して、溶液またはスラリーの状態で製造して投入することが望ましい。この際、スラリーの濃度は、固形分含有量が３重量％以下の濃度で製造することが、再凝集を効果的に防止できるので望ましいが、これに限定されるものではない。
【００５６】
本発明の一様態において、前記ジカルボン酸成分は限定されるものではないが、一例として、マロン酸、コハク酸、グルタル酸、アジピン酸、スベリン酸、セバシン酸、ドデカンジオン酸、ダイマー酸、エイコサンジオン酸、ピメリン酸、アゼライン酸、メチルマロン酸、エチルマロン酸などの脂肪族ジカルボン酸類、アダマンタンジカルボン酸、ノルボルネンジカルボン酸、イソソルビド、シクロヘキサンジカルボン酸、デカリンジカルボン酸などの脂環族ジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸、フェニルエンダンジカルボン酸、アントラセンジカルボン酸、フェナントレンジカルボン酸、９，９’−ビス（４−カルボキシフェニル）フルオレン酸などの芳香族ジカルボン酸などのジカルボン酸成分が挙げられるが、これらに限定されない。また、これらは単独でまたは２つ以上を組み合わせて使用することができる。より具体的には、前記ジカルボン酸成分はテレフタル酸であってもよい。
【００５７】
本発明の一様態において、前記ジオール成分は限定されるものではないが、一例として、エチレングリコール、１，２−プロパンジオール、１，３−プロパンジオール、１，４−ブタンジオール、１，２−ブタンジオール、１，３−ブタンジオールなどの脂肪族ジオール類、シクロヘキサンジメタノール、スピログリコール、イソソルビドなどの脂環式ジオール類、ビスフェノールＡ、ビスフェノールＳ、１，３−ベンゼンジメタノール、１，４−ベンゼンジメタノール、９，９’−ビス（４−ヒドロキシフェニル）フルオレン、芳香族ジオール類などのジオール、前記ジオールが複数個連結したものなどが挙げられるが、これらに限定されない。また、これらは、単独使用または必要に応じて２つ以上を組み合わせて使用することができる。より具体的には、前記ジオール成分はエチレングリコールであってもよい。
【００５８】
本発明の一様態において、前記ポリエステル重合組成物は、下記化学式１で表されるポリオキシアルキレン化合物（ａ）から誘導される重合単位および酸または酸誘導体（ｂ）から誘導される重合単位を含む共重合体を含むことによって、シリカ粒子の分散性を向上させ、再凝集を防止でき、高温の重縮合段階でスラリーの投入が可能になる。
【００５９】
[化学式１]
Ｒ１Ｏ（Ｒ２Ｏ）ｎＲ３
【００６０】
上記化学式１中、前記Ｒ１は、Ｃ１−Ｃ１８の炭化水素基であり、
前記Ｒ２Ｏは、Ｃ１−Ｃ１０のオキシアルキレン基から選択される１種または２種以上の組み合わせであり、オキシエチレン基を必ず含み、前記オキシエチレン基とＣ１およびＣ３−Ｃ１０のオキシアルキレン基の組み合わせである場合、オキシエチレン基の含有量がＣ１およびＣ３−Ｃ１０のオキシアルキレン基の含有量よりも多く、
前記Ｒ３は、Ｃ２−Ｃ５の不飽和炭化水素基、アクリロイル基およびメタクリロイル基からなる群から選択され、
前記ｎは、１〜５０の整数である。
【００６１】
本発明の一様態において、上記化学式１中、前記Ｒ１は、Ｃ１−Ｃ１８の炭化水素基、具体的には、Ｃ１−Ｃ１８のアルキル、Ｃ３−Ｃ１８のシクロアルキルおよびＣ６−Ｃ１８のアリールから選択されてもよい。より具体的には、例えば、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、シクロヘキシル基、フェニル基およびベンジル基などが挙げられる。より具体的には、Ｃ１−Ｃ４の炭化水素基であってもよいが、これに限定されるものではない。
【００６２】
本発明の一様態において、前記Ｒ２Ｏは、Ｃ１−Ｃ１０のオキシアルキレン基から選択される１種または２種以上の組み合わせであってもよく、そのうちオキシエチレン基を必ず含む場合、ジオール成分、より具体的には、エチレングリコールに対する親和性に優れ、シリカ粒子の分散性をさらに向上させ、凝集を防止し、重縮合反応時に投入しても再凝集を防止することができる。前記２種以上の場合、その付加形式はランダム状またはブロック状でありうる。
【００６３】
この際、オキシエチレン基以外に他の種類のオキシアルキレン基を１種以上さらに含む場合、オキシエチレン基の含有量が、他のオキシアルキレン基の含有量に比べて、より高いものが、スラリーの製造時に投入されるジオール成分、より具体的には、エチレングリコールに対する分散性および混和性に優れており、粒子の分散性を一層高めることができるのでさらに望ましい。より具体的には、オキシエチレン基の含有量が５１モル％以上、さらに具体的には５１〜９９モル％含まれ、前記オキシエチレン基を除いたオキシアルキレン基の含有量は１〜４９モル％含まれうる。
【００６４】
より具体的には、前記Ｒ２Ｏは、Ｃ２−Ｃ４のオキシアルキレン基から選択される１種または２種以上の組み合わせであってもよく、前記Ｃ２−Ｃ４のオキシアルキレン基の例としては、オキシエチレン基、オキシプロピレン基、オキシブチレン基、オキシテトラメチレン基などが挙げられる。
【００６５】
さらに具体的には、前記Ｒ２Ｏは、オキシエチレン基単独、または、オキシエチレン基とＣ３−Ｃ４のオキシアルキレン基から選択されるいずれか１つ以上との組み合わせであってもよい。
【００６６】
さらにもっと具体的には、前記Ｒ２Ｏは、オキシエチレン基単独、または、オキシエチレン基とオキシプロピレン基との組み合わせであり、前記組み合わせである場合に、オキシエチレン基の含有量はオキシプロピレン基の含有量よりも高いのでありうる。
【００６７】
本発明の一様態において、前記Ｒ３は、水素、Ｃ２−Ｃ５の不飽和炭化水素基、アクリロイル基およびメタクリロイル基からなる群から選択され、より具体的には、Ｃ２−Ｃ５の不飽和炭化水素基、アクリロイル基およびメタクリロイル基からなる群から選択されてもよい。
【００６８】
前記Ｃ２−Ｃ５の不飽和炭化水素基は、例えば、ビニル基、アリル基、イソプロペニル、１−プロペニル基、メタリル基、３−ブテニル基などが挙げられる。より具体的にはＣ３−Ｃ４の不飽和炭化水素基であってもよく、さらに具体的にはＣ３−Ｃ４のアリル基およびメタリル基であってもよい。
【００６９】
本発明の一様態において、前記ｎは、オキシアルキレン基の平均付加モル数を表し、１〜５０であり、具体的には５〜４５、より具体的には１０〜４０である。このような範囲でシリカ微粒子を分散させるのに適した粘度を発現でき、好ましくは粘度が１，０００〜２０，０００ｃＰ、さらに好ましくは２，０００〜１０，０００ｃＰの範囲を満たす共重合体を提供できるので望ましいが、これに限定されるものではない。粘度がこのような範囲であると、取り扱い性が良好で、シリカ粒子の分散性をさらに増進させることができるので望ましい。前記粘度は、後述する測定方法により測定したものである。
【００７０】
本発明の一様態において、前記酸または酸誘導体（ｂ）で、前記酸はカルボン酸またはその塩であってもよく、前記酸誘導体は酸無水物、酸無水物から得られる多価酸およびこれらの塩であってもよい。
【００７１】
より具体的には、前記酸または酸誘導体（ｂ）としては、例えばアクリル酸、メタクリル酸、クロトン酸、マレイン酸、フマル酸、シトラコン酸、メタコン酸、イタコン酸、無水マレイン酸、アリルスルホン酸、マレイン酸アルキルエステル、酢酸ビニル、アリルスルホン酸、メタリルスルホン酸およびこれらの塩からなる群から選択されるいずれか１つまたは２つ以上の組み合わせであってもよい。さらに具体的には、前記酸または酸誘導体（ｂ）としては、マレイン酸、無水マレイン酸およびこれらの塩から選択されてもよい。
【００７２】
本発明の一様態において、前記共重合体は、ポリオキシアルキレン化合物（ａ）５〜９５モル％および酸または酸誘導体（ｂ）５〜９５モル％を共重合して製造できるが、これに限定されるものではない。また、前記共重合体の重量平均分子量は５００〜１００，０００であり、より具体的には１，０００〜２０，０００であり、これに限定されるものではない。
【００７３】
本発明の一様態において、前記共重合体としてはメチルアクリレート、エチルアクリレート、ブチルアクリレート、メチルメタクリレート、エチルメタクリレート、ブチルメタクリレート、スチレン、Ｐ−スチレンスルホン酸、インデン、イソブチレン、イソプレン、Ｎ−フェニルマレイミド、Ｎ−シクロヘキシルマレイミドから選択されるいずれか１つまたは２つ以上の共単量体（ｃ）から誘導された重合単位をさらに含むことができる。より具体的には、前記共単量体はスチレンであってもよい。前記共単量体（ｃ）の含有量は限定されないが、１〜５０モル％であってもよい。より具体的には、前記共重合体は、ポリオキシアルキレン化合物（ａ）１〜９５モル％、酸または酸誘導体（ｂ）１〜９５モル％および共単量体（ｃ）１〜５０モル％を共重合して製造できるが、これに限定されるものではない。
【００７４】
本発明の一様態において、前記共重合体の粘度は１，０００〜２０，０００ｃＰ、好ましくは１，５００〜１０，０００ｃＰの範囲であってもよく、このような範囲でシリカ粒子の分散性がさらに向上し、ポリエステル重合組成物の製造時、他の成分との混和性が向上するので望ましいが、これに限定されるものではない。
【００７５】
本発明の一様態において、前記共重合体のけん化価は１０〜２００ｍｇＫＯＨ／ｇ、具体的には６０〜２００ｍｇＫＯＨ／ｇ、より具体的には１００〜１５０ｍｇＫＯＨ／ｇであってもよい。前記けん化価が大きいほど粒子との親和性が向上するが、一定量以上に増加すると、粒子間の凝集を防止するオキシアルキレン構造が相対的に少なくなるので、効果的に凝集が防止できなくなる。したがって、このような範囲で粒子間の分散性および再凝集を防止できるので望ましいが、これに限定されるものではない。
【００７６】
本発明の一様態において、前記共重合体は、ポリエステル重合組成物に含まれる粒子の含有量に対して０．０１〜５重量％、より具体的には０．１〜３重量％で含まれてもよい。前記共重合体が過剰に投入された場合、不純物として作用してマスターバッチチップの色および反応速度などを低下させうるのであり、非常に少量が投入された場合、効果的な分散性能を示し得ないのでありうる。したがって、上記の範囲であると、シリカ粒子の分散性を向上させるのに十分な含有量であるので望ましいが、これに限定されるものではない。
【００７７】
本発明の一様態において、前記ポリエステル重合組成物は、フィルム製造時に要求されるアンチブロッキング（ａｎｔｉｂｌｏｃｋｉｎｇ）特性を付与するために、無機粒子、より具体的にはシリカ粒子を含むことができる。前記シリカ粒子の平均粒径は限定されないが、平均粒径は０．０１〜５μｍ、より具体的には０．１〜３μｍであってもよい。通常、このような範囲の微粒子を使用する場合、粒子の再凝集が発生して内部欠点が多く発生するようになるが、本発明のポリエステル重合組成物は前記共重合体を含むことによって、シリカ粒子の分散性を大いに向上させることができるので、前記平均粒径の微粒子を使用する場合にも再凝集が発生することを防止することができる。また、無機粒子の凝集がさらに頻繁に発生する高温の重縮合反応段階でも、スラリーの投入が可能になる。
【００７８】
前記シリカ粒子の含有量は、ポリエステル重合組成物のうち０．００１〜３重量％、より具体的には０．１〜２重量％含むことができ、このような範囲で光学フィルムに要求されるヘイズ(haze)およびスリップ性を達成できるので望ましいが、これに限定されるものではない。
【００７９】
本発明の一様態において、前記シリカスラリー組成物は、前記共重合体およびシリカ粒子を含むことによって、平均粒径が１０μｍ以上の凝集粒子の数が下記式１を満たしうる。
【００８０】
[式１]
Ｐ２＜Ｐ１
【００８１】
上記式１中、Ｐ１は、前記共重合体を含まないシリカスラリー組成物中の平均粒径が１０μｍ以上の凝集粒子の数（個数／１５ｍｌ）であり、前記Ｐ２は、前記共重合体を含むシリカスラリー組成物中の平均粒径が１０μｍ以上の凝集粒子の数（個数／１５ｍｌ）である。
【００８２】
より具体的には、前記シリカスラリー組成物は、平均粒径が１０μｍ以上の凝集粒子の数が１個／１５ｍｌ以下、好ましくは０．５個／１５ｍｌ以下である。
【００８３】
本発明の一様態において、前記シリカスラリー組成物の製造時、前記共重合体の投入の順番は限定されない。具体的には、例えばシリカ粒子をジオール成分、より具体的にはエチレングリコールに分散させるために投入した直後、またはシリカ粒子をエチレングリコールに十分に分散させた後に前記共重合体を投入してもよい。
【００８４】
本発明の一様態において、前記ポリエステル重合組成物は、触媒、静電ピニング剤、熱安定剤、補助難燃剤、顔料、染料、ガラス繊維、充填剤、耐熱剤、衝撃補助剤、蛍光増白剤および色改善剤からなる群から選択されるいずれか１つまたは２つ以上の組み合わせをさらに含むことができ、これに限定されるものではない。
【００８５】
本発明の一様態において、前記触媒はポリエステルの重縮合時に使用される触媒であれば限定されず、より好ましくはスズ、アンチモンなどの金属触媒を使用することができる。具体的には、例えばアンチモン化合物、スズ化合物、チタニウム化合物およびゲルマニウム化合物などを使用することができ、単独でまたは２種以上を組み合わせて使用することができる。前記触媒の含有量は、ポリエステル重合組成物のうち８０〜４００ｐｐｍ、好ましくは１００〜３００ｐｐｍを使用することができ、このような範囲で反応性に優れているので望ましいが、これに限定されるものではない。
【００８６】
本発明の一様態において、前記静電ピニング剤としては、通常使用されるものであれば限定されないが、好ましくは金属系ピニング剤を使用することができる。より具体的には、例えばアルカリ金属化合物、アルカリ土金属化合物、マンガン化合物、コバルト化合物、亜鉛化合物などを使用することが、静電気的活性が大きいので望ましい。その具体的な例としては、酢酸マグネシウム、酢酸ナトリウム、酢酸カルシウム、酢酸リチウム、リン酸カルシウム、マグネシウムオキシド、マグネシウムヒドロキシド、マグネシウムアルコキシド、酢酸マンガン、酢酸亜鉛などを使用することができ、１つまたは２つ以上を組み合わせて使用することができる。前記静電ピニング剤の含有量は、ポリエステル重合組成物中にて１０〜１００ｐｐｍ、好ましくは１０〜５０ｐｐｍを使用することができ、このような範囲で走行性のみならず内部欠点を解消することができ、ヘイズが低いフィルムを製造することができるので望ましいが、これに限定されるものではない。
【００８７】
本発明の一様態において、前記熱安定剤としては通常当該分野で使用されるものであれば限定されないが、具体的な例としては、リン化合物を使用することができる。具体的な例として、トリメチルホスフェート、トリエチルホスフェート、リン酸などを使用することができる。前記リン化合物は、熱安定効果とともにピニング性向上効果を付与することもできる。前記熱安定剤の含有量は、ポリエステル重合組成物のうち１０〜１５０ｐｐｍ、好ましくは１０〜１００ｐｐｍを使用することができ、このような範囲で熱安定性およびピニング性向上効果を達成するのに十分であるので望ましいが、これに限定されるものではない。
【００８８】
（ポリエステル樹脂マスターバッチチップおよびその製造方法）
本発明の一様態において、ポリエステル樹脂マスターバッチチップは無機粒子、具体的には、シリカ粒子を含むポリエステル樹脂チップを意味する。通常、フィルム製造時の無機粒子を添加する方法として、ポリエステル樹脂の重合時に添加するか、または樹脂を溶融押出する際に添加することができ、ポリエステル樹脂の重合時に添加することにより、無機粒子の分散性をさらに向上させることができる。本発明は、前記共重合体を含むシリカスラリー組成物を、重合時に添加することにより、シリカ粒子の分散性をさらに向上させることができる。
【００８９】
本発明の一様態において、前記ポリエステル樹脂マスターバッチチップは、上述したポリエステル重合組成物を重合して製造することができる。より具体的には、エステル交換反応段階および重縮合反応段階を含むようにして製造することができる。また、前記重縮合反応段階後に固相重合段階をさらに含むようにして製造することができる。
【００９０】
本発明の一様態において、前記シリカスラリー組成物の投入の順番は限定されず、エステル交換反応段階の前または重縮合反応段階の前に投入され得る。本発明は、前記共重合体を含むことにより、シリカスラリー組成物中の粒子の分散性に非常に優れており、再凝集が発生することを防止でき、重縮合反応といった高温の反応段階でも投入が可能であり、重縮合反応段階で投入されても粒子の再凝集がほとんど発生しない。
【００９１】
本発明のポリエステル樹脂マスターバッチチップを製造する第１様態は、
ジカルボン酸またはそのエステル誘導体と、ジオール成分とを混合し、エステル反応を進行させて予備重合物を製造する段階と、
前記予備重合物に触媒、静電ピニング剤、熱安定剤およびシリカスラリー組成物を添加して重縮合反応を行う段階とを含むことができる。
【００９２】
本発明のポリエステル樹脂マスターバッチチップを製造する第２様態は、
ジカルボン酸またはそのエステル誘導体と、ジオール成分とを混合し、エステル反応を進行させて予備重合物を製造する段階と、
前記予備重合物に触媒、静電ピニング剤、熱安定剤およびシリカスラリー組成物を添加して重縮合反応を行う段階と、
固相重合を行う段階とを含むことができる。
【００９３】
本発明の一様態において、前記予備重合物は低分子物質（低分子量オリゴマー）、より具体的にはＢＨＥＴ（ｂｉｓ−β−ｈｙｄｒｏｘｙｅｔｈｙｌ  ｔｅｒｅｐｈｔｈａｌａｔｅ）であってもよい。
【００９４】
前記予備重合物を製造する段階は、限定されないが、１７０〜２７０℃で行うことが好ましく、７６０〜１５００ｔｏｒｒの加圧下で、生成される水を反応器外部へ流出させながら行うことが好ましい。反応時間は限定されないが、１〜１０時間であることが好ましい。
【００９５】
本発明の一様態において、前記重縮合反応は、限定されないが、２５０〜２９０℃で行うことが好ましく、１ｔｏｒｒ以下の減圧下で行うことが好ましい。反応時間は限定されないが、１〜１０時間であることが好ましい。
【００９６】
本発明の一様態において、製造されたポリエステル樹脂マスターバッチチップは固有粘度が０．６〜０．９ｄＬ／ｇであることが好ましく、このような範囲でフィルム製造時の製膜安定性に優れているので望ましいが、これに限定されるものではない。
【００９７】
本発明の一様態において、前記ポリエステル樹脂マスターバッチチップ中に含まれている、平均粒径が１０μｍ以上である凝集粒子は、その個数が、前記共重合体を含まない場合に比べて、より少ないのでありうる。より具体的には、４４８μｍ×３３６μｍの面積内における平均粒径が１０μｍ以上の凝集粒子の個数が６個以下でありうるが、これに限定されるものではない。
【００９８】
（ポリエステルフィルムおよびその製造方法）
本発明の一様態において、前記シリカ粒子を含むポリエステル樹脂マスターバッチチップを単独で使用するか、または、前記シリカ粒子を含むポリエステル樹脂マスターバッチチップと、無機粒子が添加されていないポリエステル樹脂チップとを混合してフィルムを製造することができる。
【００９９】
より具体的には、前記ポリエステル樹脂マスターバッチチップの含有量は、最終フィルム中におけるシリカ粒子の含有量が０．００１〜３重量％となるように添加することができ、このような範囲にて、透過度に優れ、かつスリップ性および走行性に優れたフィルムを提供することができるので望ましいが、これに限定されるものではない。
【０１００】
本発明の一様態において、前記ポリエステルフィルムは通常の方法で製造することができる。より具体的には、前記シリカ粒子を含むポリエステル樹脂マスターバッチチップと、無機粒子が添加されていないポリエステル樹脂チップとを混合して、押出機で溶融押出して未延伸シートを製造し、前記未延伸シートを延伸してフィルムを製造することができる。また、前記延伸後、熱固定および弛緩する段階をさらに含むことができる。
【０１０１】
本発明の一様態において、前記ポリエステルフィルムは、前記シリカ粒子を含むポリエステル樹脂マスターバッチチップをスキン層とするか、または、前記シリカ粒子を含むポリエステル樹脂マスターバッチチップと、無機粒子が添加されていないポリエステル樹脂チップとを用いてスキン層とし、無機粒子が添加されていないポリエステル樹脂チップをコア層とするようにして、コア層と、前記コア層の一面または両面に位置する少なくとも一層以上のスキン層とが積層されるように共押出して、多層フィルムとして製造することができる。より具体的には、前記共押出して未延伸シートを製造し、前記未延伸シートを延伸してフィルムを製造することができる。また、前記延伸後、熱固定および弛緩する段階をさらに含むことができる。
【０１０２】
本発明の一様態において、前記延伸は一軸または二軸延伸とすることができ、前記二軸延伸は、機械方向に延伸後、幅方向に延伸する多段延伸であるか、または機械方向および幅方向に同時に延伸を行う同時延伸として行うことができる。前記延伸の比率は限定されないが、機械方向に１．１〜１０倍、より具体的には２〜５倍、幅方向に１．１〜１０倍、より具体的には４〜６倍延伸することが好ましい。前記延伸比にて、高分子構造の熱的寸法安定性がさらに増加して、熱収縮を減らすことができるので望ましいが、これに限定されるものではない。
【０１０３】
本発明の一様態において、前記ポリエステルフィルムは二軸延伸後、２００〜２５０℃にて熱処理され１〜１０％弛緩されたものでありうる。具体的には熱処理と同時に弛緩を付与できるが、具体的には幅方向に１〜１０％、より具体的には２〜４％弛緩させることが好ましい。このような範囲にて、フィルムが幅方向に緊張した状態を維持し高分子構造の緻密性が高くなるのであり、熱による変形を減らすことができるので望ましいが、これに限定されるものではない。
【０１０４】
本発明の一様態において、前記ポリエステルフィルムは厚さが１０〜３００μｍ、より具体的には１５〜２００μｍであることが好ましいが、これに限定されるものではない。
【０１０５】
本発明の一様態において、前記ポリエステルフィルムは、平均粒径が１０μｍ以上の凝集粒子の個数が、前記共重合体を含まない場合に比べて、より少ないのでありうる。具体的には、４４８μｍ×３３６μｍの面積内における平均粒径が１０μｍ以上の凝集粒子の個数が４５個／１０ｍ２以下、より具体的には４０個／１０ｍ２以下であることが好ましい。
【０１０６】
以下、本発明を、実施例および比較例に基づいて、より詳細に説明する。ただし、下記の実施例および比較例は、本発明をより詳しく説明するための例示に過ぎず、本発明が下記実施例および比較例に限定されるものではない。
【０１０７】
以下の物性を次の測定方法により測定した。
【０１０８】
１）スラリー中の凝集粒子の個数
シリカスラリー組成物中の１０μｍ以上の粗大粒子の個数はコールターカウンター（Ｃｏｕｌｔｅｒ  Ｃｏｕｎｔｅｒ；Ｂｅｃｋｍａｎ社製、Ｍｕｌｔｉｓｉｚｅｒ  ４ｅ）を用いて測定した。３回繰り返し測定し、平均値を計算した。
【０１０９】
測定条件は、次の通りである。
【０１１０】
電解質溶液：ＩＳＯＴＯＮ（０．９％ＮａＣｌ水溶液）
アパチャーチューブ径（Ａｐｅｒｔｕｒｅ  Ｔｕｂｅ  Ｓｉｚｅ）：１００μｍ
測定レンジ（Ｒａｎｇｅ）：２〜６０μｍ
電解質内の試料注入量：１５μＬ
測定量／１回：測定量／１回
【０１１１】
２）マスターバッチチップ中の凝集粒子の個数
ペレットの形態に製造されたポリエステル樹脂マスターバッチチップ（Ｃｈｉｐ）を、スライドガラス（Ｓｌｉｄｅ  ｇｌａｓｓ）上に溶融させて、厚さ４０μｍのサンプルを製造し、ＤＩＣ（Ｄｉｆｆｅｒｅｎｔ  Ｉｎｔｅｒｆｅｒａｎｃｅ  Ｃｏｎｔｒａｓｔ、微分干渉）顕微鏡を用いて、２００倍の倍率で凝集粒子による欠点を観察することで、４４８μｍ×３３６μｍの面積内におけるサイズ１０μｍ以上の凝集粒子の個数を測定した。トータルで５枚の顕微鏡写真における欠点の個数を平均して計算した。また、欠点サイズは、顕微鏡スケールバー（Ｓｃａｌｅ  Ｂａｒ）により測定し、欠点の長軸を基準として測定した。
【０１１２】
３）フィルム中の凝集粒子の個数
製造されたフィルム１０ｍ２の面積について、偏光器（新東科学株式会社(Ｈｅｉｄｏｎ)、歪検査器Ｔｙｐｅ２５Ｗ）を用いて偏光板を直交となるようにした後、サンプルを置いて観察して、１０μｍ以上の、きらきら輝くものを全て内部欠点としてマークした。前記内部欠点の形態を顕微鏡（Ｌｅｉｃａ  ＤＭ２７００Ｍ）で５００倍の倍率にて観察して、凝集粒子の形態を有する異物を分類した後、該異物の個数を測定した。
【０１１３】
４）固有粘度測定法
オルト−クロロフェノール試薬１００ｍｌにＰＥＴペレット（サンプル）０．４ｇを入れ、１００分間溶解した後、ウベローデ（Ｕｂｂｅｌｏｈｄｅ）粘度計に移し入れ、３０℃の恒温槽にて１０分間保持し、粘度計と吸引装置（ａｓｐｉｒａｔｏｒ）を用いて溶液の落下秒数を求めた。溶媒の落下秒数についても同様の方法で求めた後、下記式によってＲＶ値およびＩＶ値を計算した。
【０１１４】
ＲＶ＝試料の落下秒数／溶媒の落下秒数
【０１１５】
2020532624.tif 000002
【０１１６】
５）エチレングリコールとの親和性
下記表１の共重合体１ｇをエチレングリコール１００ｍｌに入れ、１０分間攪拌した後、溶液の状態を肉眼で確認した。
【０１１７】
良好：１０分間の攪拌後に溶液が透明で完全に混合された。
普通：１０分間の攪拌後に濁り、１時間攪拌後に透明になった。
不良：１０分間の攪拌後に混合せず、層分離が発生した。
【０１１８】
６）けん化価
ＡＳＴＭ  Ｄ５５５８−９５により測定した。
【０１１９】
７）粘度
サンプルを２５℃で準備した後、ブルックフィールド粘度計（ＤＶ１ＭＲＶＴＪＯ）に６４番のスピンドルを装着した後、５０ｒｐｍで粘度を測定した。
【０１２０】
８）色（ｂ＊）
色差計（Ｃｏｌｏｒ  ｍｅｔｅｒ）を用いてフィルムの色相を確認した。測定方法は、Ｋｏｎｉｃａ  Ｍｉｎｏｌｔａ（ＣＭ−５１２ｍ３）装備を用いて、フィルムの色相を示すｂ＊でもってフィルムの色相を比較した。
【０１２１】
以下、製造例で使用された共重合体の物性は次の通りである。
【０１２２】
【表１】
2020532624.tif 000003
【０１２３】
上記表１で、ＥＯはオキシエチレンであり、ＰＯはオキシプロピレンである。ＥＯ／ＰＯは、オキシエチレンおよびオキシプロピレンのランダム付加形態である。前記スチレンは２モル％使用した。
【０１２４】
[実施例１]
１）シリカスラリー組成物の製造
エチレングリコール９９．２３重量％に平均粒径が１．９μｍのシリカ粒子７重量％を添加し、上記表１の共重合体（１）を０．０７重量％（粒子の含有量に対して１重量％）となるように添加した後、ホモミキサーを用いて３５００ｒｐｍで６時間攪拌して、シリカスラリー組成物１を製造した。製造されたスラリー中の凝集粒子の個数を測定して、下記表２に示す。
【０１２５】
２）ポリエチレンテレフタレート樹脂マスターバッチチップの製造
テレフタル酸１００重量部に対して、エチレングリコール５０重量部をエステル化反応器に投入した後、２５０℃で４時間、１１００ｔｏｒｒの圧力に加圧して、水を反応器外へ流出させながらエステル化反応を行い、予備重合物ＢＨＥＴ（ｂｉｓ−β−ｈｙｄｒｏｘｙｅｔｈｙｌ  ｔｅｒｅｐｈｔｈａｌａｔｅ）を製造した。反応中に発生した水を、蒸留塔を用いて分離し、エステル化反応の終了後に、追加的に発生したエチレングリコールも、蒸留塔を用いて分離した。
【０１２６】
前記製造されたＢＨＥＴに、樹脂組成物１００重量部に対して、静電ピニング剤としての酢酸マグネシウム１５０ｐｐｍ、熱安定剤としてのリン酸トリメチル７２ｐｐｍを混合して投入した後、重合触媒としての三酸化アンチモン２００ｐｐｍとともに、マスターバッチチップ中の粒子の含有量が７，０００ｐｐｍとなるようにするシリカスラリー組成物（１）をさらに投入した後、２５０℃から２８５℃まで６０℃／ｈｒで徐々に昇温するとともに、０．３ｔｏｒｒの高真空下で重縮合反応を４時間行い、固有粘度（ＩＶ）０．６１５のポリエチレンテレフタレート樹脂マスターバッチチップ（１）を製造した。
【０１２７】
製造されたポリエチレンテレフタレート樹脂マスターバッチチップ中の凝集粒子の個数を測定して下記表３に示す。
【０１２８】
３）ポリエチレンテレフタレートフィルムの製造
前記ポリエチレンテレフタレート樹脂マスターバッチチップ（１）４２．５重量％と、粒子が添加されていないポリエチレンテレフタレート樹脂チップ５７．５重量％とをブレンドして押出機で溶融押出した後、シートを製造した。製造されたシートを９５℃で機械方向に３．４倍、横方向に４．０倍延伸し、２３０℃で熱処理して、厚さ３８μｍの二軸延伸フィルムを製造した。
【０１２９】
製造されたフィルム中の凝集粒子の個数を測定して下記表３に示す。
【０１３０】
[実施例２]
１）シリカスラリー組成物の製造
前記実施例１で共重合体（１）の代わりに上記表１の共重合体（２）を使用したことを除いては同様の方法で、シリカスラリー組成物（２）を製造した。製造されたスラリー中の凝集粒子の個数を測定して下記表２に示す。
【０１３１】
２）ポリエチレンテレフタレート樹脂マスターバッチチップの製造
前記シリカスラリー組成物（２）を使用したことを除いては実施例１と同様の方法で、ポリエチレンテレフタレート樹脂マスターバッチチップ（２）を製造した。
【０１３２】
製造されたポリエチレンテレフタレート樹脂マスターバッチチップ中の凝集粒子の個数を測定して下記表３に示す。
【０１３３】
３）ポリエチレンテレフタレートフィルムの製造
前記ポリエチレンテレフタレート樹脂マスターバッチチップ（２）を使用したことを除いては実施例１と同様の方法で、フィルムを製造した。
【０１３４】
製造されたフィルム中の凝集粒子の個数を測定して下記表３に示す。
【０１３５】
[実施例３〜７]
１）シリカスラリー組成物の製造
下記表２の通り変更したことを除いては実施例１と同様の方法で、シリカスラリー組成物を製造した。製造されたスラリー中の凝集粒子の個数を測定して下記表２に示す。
【０１３６】
２）ポリエチレンテレフタレート樹脂マスターバッチチップの製造
前記実施例１でシリカスラリー組成物（１）の代わりに、下記表３に記載された通りにシリカスラリー組成物を変更して実施したことを除いては実施例１と同様の方法で、ポリエチレンテレフタレート樹脂マスターバッチチップを製造した。
【０１３７】
製造されたポリエチレンテレフタレート樹脂マスターバッチチップ中の凝集粒子の個数を測定して下記表３に示す。
【０１３８】
３）ポリエチレンテレフタレートフィルムの製造
実施例１でポリエチレンテレフタレート樹脂マスターバッチチップを各実施例で製造されたものに変更して使用したことを除いては実施例１と同様の方法で、フィルムを製造した。
【０１３９】
製造されたフィルム中の凝集粒子の個数を測定して下記表３に示す。
【０１４０】
[比較例１〜４]
１）シリカスラリー組成物の製造
下記表２の通り変更したことを除いては実施例１と同様の方法で、シリカスラリー組成物を製造した。製造されたスラリー中の凝集粒子の個数を測定して下記表２に示す。
【０１４１】
２）ポリエチレンテレフタレート樹脂マスターバッチチップの製造
前記実施例１でシリカスラリー組成物（１）の代わりに、下記表２の通りシリカスラリー組成物を変更して実施したことを除いては実施例１と同様の方法で、ポリエチレンテレフタレート樹脂マスターバッチチップを製造した。
【０１４２】
製造されたポリエチレンテレフタレート樹脂マスターバッチチップ中の凝集粒子の個数を測定して下記表３に示す。
【０１４３】
３）ポリエチレンテレフタレートフィルムの製造
実施例１でポリエチレンテレフタレート樹脂マスターバッチチップを各実施例で製造されたものに変更して使用したことを除いては実施例１と同様の方法で、フィルムを製造した。
【０１４４】
製造されたフィルム中の凝集粒子数を測定して下記表３に示す。
【０１４５】
【表２】
2020532624.tif 000004
【０１４６】
【表３】
2020532624.tif 000005
【０１４７】
上記表２および３に示されるように、共重合体を投入しないシリカスラリー組成物を使用した比較例１に比べて、実施例１および実施例２における凝集粒子の個数が顕著に減少したことが確認された。また、本発明のスラリーは、高温の重縮合反応時に添加されても粒子の分散性に優れていることを確認した。
【０１４８】
比較例２および比較例３の場合、エチレングリコールとの親和性および粒子との親和性が低い共重合体を使用することによって、共重合体を使用しない比較例１よりも、むしろ凝集粒子の個数が増加したことが確認された。
【国際調査報告】
2020532624.tif 000006
2020532624.tif 000007
2020532624.tif 000008
2020532624.tif 000009